【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
無機固体電解質材料（Ａ）と、
前記無機固体電解質材料（Ａ）を分散し、かつ、前記無機固体電解質材料（Ａ）に対して不活性な液体（Ｂ）と、
を含む固体電解質スラリーであって、
当該固体電解質スラリー中のバインダー樹脂（Ｄ）の含有量が、当該固体電解質スラリーの固形分を１００質量％としたとき、０．５質量％未満であり、
前記液体（Ｂ）がフッ素系不活性液体およびシリコーンオイルから選択される一種または二種以上を含む固体電解質スラリー。
【請求項２】
請求項１に記載の固体電解質スラリーにおいて、
前記液体（Ｂ）の２５℃における水の溶解度が１５ｐｐｍ以下である固体電解質スラリー。
【請求項３】
請求項１または２に記載の固体電解質スラリーにおいて、
前記液体（Ｂ）の沸点が１００℃以上である固体電解質スラリー。
【請求項４】
請求項１乃至３いずれか一項に記載の固体電解質スラリーにおいて、
前記液体（Ｂ）の２５℃における動粘度が１ｃＳｔ以上である固体電解質スラリー。
【請求項５】
請求項１乃至４いずれか一項に記載の固体電解質スラリーにおいて、
前記液体（Ｂ）の２５℃における表面張力が２５ｍＮ／ｍ以下である固体電解質スラリー。
【請求項６】
請求項１乃至５いずれか一項に記載の固体電解質スラリーにおいて、
前記フッ素系不活性液体がパーフルオロカーボン、ハイドロフルオロエーテル、ハイドロクロロフルオロカーボン、ハイドロフルオロカーボン、パーフルオロポリエーテルから選択される一種または二種以上を含む固体電解質スラリー。
【請求項７】
請求項１乃至５いずれか一項に記載の固体電解質スラリーにおいて、
前記シリコーンオイルが環状シロキサンを含む固体電解質スラリー。
【請求項８】
請求項１乃至７いずれか一項に記載の固体電解質スラリーにおいて、
前記無機固体電解質材料（Ａ）が硫化物系無機固体電解質材料および酸化物系無機固体電解質材料から選択される少なくとも一種を含む固体電解質スラリー。
【請求項９】
請求項１乃至８いずれか一項に記載の固体電解質スラリーにおいて、
前記無機固体電解質材料（Ａ）が硫化物系無機固体電解質材料を含む固体電解質スラリー。
【請求項１０】
請求項１乃至９いずれか一項に記載の固体電解質スラリーにおいて、
リチウムイオン電池を構成する固体電解質層を形成するために用いられる固体電解質スラリー。
【請求項１１】
請求項１乃至１０いずれか一項に記載の固体電解質スラリーを基材に塗工する工程と、
前記基材に塗工された前記固体電解質スラリーを乾燥し、前記液体（Ｂ）を除去することにより前記基材上に固体電解質層を形成する工程と、
を含む固体電解質シートの製造方法。
【請求項１２】
請求項１１に記載の固体電解質シートの製造方法において、
前記固体電解質層を加熱加圧する工程をさらに含む固体電解質シートの製造方法。
【請求項１３】
請求項１乃至１０いずれか一項に記載の固体電解質スラリーと、
前記固体電解質スラリーを封入する容器と、
前記容器の内容積に対して前記固体電解質スラリーの占める容積を除いた空隙部に充填された不活性ガスと、
を含む固体電解質スラリーの封入体。
【請求項１４】
無機固体電解質材料（Ａ）と、
前記無機固体電解質材料（Ａ）を分散し、かつ、前記無機固体電解質材料（Ａ）に対して不活性な液体（Ｂ）と、
正極活物質および負極活物質から選択される電極活物質（Ｃ）と、
を含む電極スラリーであって、
当該電極スラリー中のバインダー樹脂（Ｄ）の含有量が、当該電極スラリーの固形分を１００質量％としたとき、０．５質量％未満であり、
前記液体（Ｂ）がフッ素系不活性液体およびシリコーンオイルから選択される一種または二種以上を含む電極スラリー。
【請求項１５】
請求項１４に記載の電極スラリーにおいて、
前記液体（Ｂ）の２５℃における水の溶解度が１５ｐｐｍ以下である電極スラリー。
【請求項１６】
請求項１４または１５に記載の電極スラリーにおいて、
前記液体（Ｂ）の沸点が１００℃以上である電極スラリー。
【請求項１７】
請求項１４乃至１６いずれか一項に記載の電極スラリーにおいて、
前記液体（Ｂ）の２５℃における動粘度が１ｃＳｔ以上である電極スラリー。
【請求項１８】
請求項１４乃至１７いずれか一項に記載の電極スラリーにおいて、
前記液体（Ｂ）の２５℃における表面張力が２５ｍＮ／ｍ以下である電極スラリー。
【請求項１９】
請求項１４乃至１８いずれか一項に記載の電極スラリーにおいて、
前記フッ素系不活性液体がパーフルオロカーボン、ハイドロフルオロエーテル、ハイドロクロロフルオロカーボン、ハイドロフルオロカーボン、パーフルオロポリエーテルから選択される一種または二種以上を含む電極スラリー。
【請求項２０】
請求項１４乃至１８いずれか一項に記載の電極スラリーにおいて、
前記シリコーンオイルが環状シロキサンを含む電極スラリー。
【請求項２１】
請求項１４乃至２０いずれか一項に記載の電極スラリーにおいて、
前記無機固体電解質材料（Ａ）が硫化物系無機固体電解質材料および酸化物系無機固体電解質材料から選択される少なくとも一種を含む電極スラリー。
【請求項２２】
請求項１４乃至２１いずれか一項に記載の電極スラリーにおいて、
前記無機固体電解質材料（Ａ）が硫化物系無機固体電解質材料を含む電極スラリー。
【請求項２３】
請求項１４乃至２２いずれか一項に記載の電極スラリーにおいて、
リチウムイオン電池を構成する電極層を形成するために用いられる電極スラリー。
【請求項２４】
請求項１４乃至２３いずれか一項に記載の電極スラリーを基材に塗工する工程と、
前記基材に塗工された前記電極スラリーを乾燥し、前記液体（Ｂ）を除去することにより前記基材上に電極層を形成する工程と、
を含む電極シートの製造方法。
【請求項２５】
請求項２４に記載の電極シートの製造方法において、
前記基材の前記電極スラリーが塗工される面は粗化処理されている電極シートの製造方法。
【請求項２６】
請求項１４乃至２３いずれか一項に記載の電極スラリーと、
前記電極スラリーを封入する容器と、
前記容器の内容積に対して前記電極スラリーの占める容積を除いた空隙部に充填された不活性ガスと、
を含む電極スラリーの封入体。
【請求項２７】
正極層と、固体電解質層と、負極層とがこの順番に積層された全固体型リチウムイオン電池を製造するための製造方法であって、
請求項１乃至１０いずれか一項に記載の固体電解質スラリーを前記正極層および前記負極層から選択される第一の電極層上に塗工する工程と、
前記第一の電極層に塗工された前記固体電解質スラリーを乾燥し、前記液体（Ｂ）を除去することにより前記第一の電極層上に前記固体電解質層を形成する工程と、
前記固体電解質層の前記第一の電極層と接する面とは反対側の面上に、前記第一の電極層の対極である第二の電極層を形成することにより、前記正極層と、前記固体電解質層と、前記負極層とがこの順番に積層された積層体を得る工程と、
を含む全固体型リチウムイオン電池の製造方法。
【請求項２８】
請求項２７に記載の全固体型リチウムイオン電池の製造方法において、
前記積層体を加熱加圧することにより前記正極層と、前記固体電解質層と、前記負極層とを一体化する工程と、
をさらに含む全固体型リチウムイオン電池の製造方法。
【手続補正２】
【補正対象書類名】明細書
【補正対象項目名】００１４
【補正方法】変更
【補正の内容】
【００１４】
すなわち、本発明によれば、
無機固体電解質材料（Ａ）と、
上記無機固体電解質材料（Ａ）を分散し、かつ、上記無機固体電解質材料（Ａ）に対して不活性な液体（Ｂ）と、
を含む固体電解質スラリーであって、
当該固体電解質スラリー中のバインダー樹脂（Ｄ）の含有量が、当該固体電解質スラリーの固形分を１００質量％としたとき、０．５質量％未満であり、
上記液体（Ｂ）がフッ素系不活性液体およびシリコーンオイルから選択される一種または二種以上を含む固体電解質スラリーが提供される。
【手続補正３】
【補正対象書類名】明細書
【補正対象項目名】００１７
【補正方法】変更
【補正の内容】
【００１７】
さらに、本発明によれば、
無機固体電解質材料（Ａ）と、
上記無機固体電解質材料（Ａ）を分散し、かつ、上記無機固体電解質材料（Ａ）に対して不活性な液体（Ｂ）と、
正極活物質および負極活物質から選択される電極活物質（Ｃ）と、
を含む電極スラリーであって、
当該電極スラリー中のバインダー樹脂（Ｄ）の含有量が、当該電極スラリーの固形分を１００質量％としたとき、０．５質量％未満であり、
上記液体（Ｂ）がフッ素系不活性液体およびシリコーンオイルから選択される一種または二種以上を含む電極スラリーが提供される。
【手続補正４】
【補正対象書類名】明細書
【補正対象項目名】０１１２
【補正方法】変更
【補正の内容】
【０１１２】
以上から、実施例１〜３の固体電解質スラリーを用いて作製した固体電解質シートは、比較例１の固体電解質スラリーを用いて作製したものに比べて、イオン伝導度が一桁以上優れていることが分かった。
以下、参考形態の例を付記する。
１．
無機固体電解質材料（Ａ）と、
前記無機固体電解質材料（Ａ）を分散し、かつ、前記無機固体電解質材料（Ａ）に対して不活性な液体（Ｂ）と、
を含む固体電解質スラリーであって、
当該固体電解質スラリー中のバインダー樹脂（Ｄ）の含有量が、当該固体電解質スラリーの固形分を１００質量％としたとき、０．５質量％未満である固体電解質スラリー。
２．
１．に記載の固体電解質スラリーにおいて、
前記液体（Ｂ）の２５℃における水の溶解度が１５ｐｐｍ以下である固体電解質スラリー。
３．
１．または２．に記載の固体電解質スラリーにおいて、
前記液体（Ｂ）の沸点が１００℃以上である固体電解質スラリー。
４．
１．乃至３．いずれか一つに記載の固体電解質スラリーにおいて、
前記液体（Ｂ）の２５℃における動粘度が１ｃＳｔ以上である固体電解質スラリー。
５．
１．乃至４．いずれか一つに記載の固体電解質スラリーにおいて、
前記液体（Ｂ）の２５℃における表面張力が２５ｍＮ／ｍ以下である固体電解質スラリー。
６．
１．乃至５．いずれか一つに記載の固体電解質スラリーにおいて、
前記液体（Ｂ）がフッ素系不活性液体およびシリコーンオイルから選択される一種または二種以上を含む固体電解質スラリー。
７．
６．に記載の固体電解質スラリーにおいて、
前記フッ素系不活性液体がパーフルオロカーボン、ハイドロフルオロエーテル、ハイドロクロロフルオロカーボン、ハイドロフルオロカーボン、パーフルオロポリエーテルから選択される一種または二種以上を含む固体電解質スラリー。
８．
６．に記載の固体電解質スラリーにおいて、
前記シリコーンオイルが環状シロキサンを含む固体電解質スラリー。
９．
１．乃至８．いずれか一つに記載の固体電解質スラリーにおいて、
前記無機固体電解質材料（Ａ）が硫化物系無機固体電解質材料を含む固体電解質スラリー。
１０．
１．乃至９．いずれか一つに記載の固体電解質スラリーにおいて、
リチウムイオン電池を構成する固体電解質層を形成するために用いられる固体電解質スラリー。
１１．
１．乃至１０．いずれか一つに記載の固体電解質スラリーを基材に塗工する工程と、
前記基材に塗工された前記固体電解質スラリーを乾燥し、前記液体（Ｂ）を除去することにより前記基材上に固体電解質層を形成する工程と、
を含む固体電解質シートの製造方法。
１２．
１１．に記載の固体電解質シートの製造方法において、
前記固体電解質層を加熱加圧する工程をさらに含む固体電解質シートの製造方法。
１３．
１．乃至１０．いずれか一つに記載の固体電解質スラリーと、
前記固体電解質スラリーを封入する容器と、
前記容器の内容積に対して前記固体電解質スラリーの占める容積を除いた空隙部に充填された不活性ガスと、
を含む固体電解質スラリーの封入体。
１４．
無機固体電解質材料（Ａ）と、
前記無機固体電解質材料（Ａ）を分散し、かつ、前記無機固体電解質材料（Ａ）に対して不活性な液体（Ｂ）と、
正極活物質および負極活物質から選択される電極活物質（Ｃ）と、
を含む電極スラリーであって、
当該電極スラリー中のバインダー樹脂（Ｄ）の含有量が、当該電極スラリーの固形分を１００質量％としたとき、０．５質量％未満である電極スラリー。
１５．
１４．に記載の電極スラリーにおいて、
前記液体（Ｂ）の２５℃における水の溶解度が１５ｐｐｍ以下である電極スラリー。
１６．
１４．または１５．に記載の電極スラリーにおいて、
前記液体（Ｂ）の沸点が１００℃以上である電極スラリー。
１７．
１４．乃至１６．いずれか一つに記載の電極スラリーにおいて、
前記液体（Ｂ）の２５℃における動粘度が１ｃＳｔ以上である電極スラリー。
１８．
１４．乃至１７．いずれか一つに記載の電極スラリーにおいて、
前記液体（Ｂ）の２５℃における表面張力が２５ｍＮ／ｍ以下である電極スラリー。
１９．
１４．乃至１８．いずれか一つに記載の電極スラリーにおいて、
前記液体（Ｂ）がフッ素系不活性液体およびシリコーンオイルから選択される一種または二種以上を含む電極スラリー。
２０．
１９．に記載の電極スラリーにおいて、
前記フッ素系不活性液体がパーフルオロカーボン、ハイドロフルオロエーテル、ハイドロクロロフルオロカーボン、ハイドロフルオロカーボン、パーフルオロポリエーテルから選択される一種または二種以上を含む電極スラリー。
２１．
２０．に記載の電極スラリーにおいて、
前記シリコーンオイルが環状シロキサンを含む電極スラリー。
２２．
１４．乃至２１．いずれか一つに記載の電極スラリーにおいて、
前記無機固体電解質材料（Ａ）が硫化物系無機固体電解質材料を含む電極スラリー。
２３．
１４．乃至２２．いずれか一つに記載の電極スラリーにおいて、
リチウムイオン電池を構成する電極層を形成するために用いられる電極スラリー。
２４．
１４．乃至２３．いずれか一つに記載の電極スラリーを基材に塗工する工程と、
前記基材に塗工された前記電極スラリーを乾燥し、前記液体（Ｂ）を除去することにより前記基材上に電極層を形成する工程と、
を含む電極シートの製造方法。
２５．
２４．に記載の電極シートの製造方法において、
前記基材の前記電極スラリーが塗工される面は粗化処理されている電極シートの製造方法。
２６．
１４．乃至２３．いずれか一つに記載の電極スラリーと、
前記電極スラリーを封入する容器と、
前記容器の内容積に対して前記電極スラリーの占める容積を除いた空隙部に充填された不活性ガスと、
を含む電極スラリーの封入体。
２７．
正極層と、固体電解質層と、負極層とがこの順番に積層された全固体型リチウムイオン電池を製造するための製造方法であって、
１．乃至１０．いずれか一つに記載の固体電解質スラリーを前記正極層および前記負極層から選択される第一の電極層上に塗工する工程と、
前記第一の電極層に塗工された前記固体電解質スラリーを乾燥し、前記液体（Ｂ）を除去することにより前記第一の電極層上に前記固体電解質層を形成する工程と、
前記固体電解質層の前記第一の電極層と接する面とは反対側の面上に、前記第一の電極層の対極である第二の電極層を形成することにより、前記正極層と、前記固体電解質層と、前記負極層とがこの順番に積層された積層体を得る工程と、
を含む全固体型リチウムイオン電池の製造方法。
２８．
２７．に記載の全固体型リチウムイオン電池の製造方法において、
前記積層体を加熱加圧することにより前記正極層と、前記固体電解質層と、前記負極層とを一体化する工程と、
をさらに含む全固体型リチウムイオン電池の製造方法。